(57)【要約】【課題】高炉徐冷スラグの諸特性をより簡易な方法で測定して、高炉徐冷スラグのコンクリートの中性化を抑制する効果を推測し高炉徐冷スラグの品質を管理する。【解決手段】高炉徐冷スラグの二酸化炭素吸収量を測定し、或いは、反射電子像からメリライト含有量を半定量し、エネルギー分散型Ｘ線分析装置を用いてメリライトの元素分析を行い、ゲーレナイトとアケルマナイトの含有量をそれぞれ測定し、或いはメリライトの格子定数を算出し、それらの数値により高炉徐冷スラグの品質を判定する。【選択図】  なし【特許請求の範囲】
【請求項１】
高炉徐冷スラグの二酸化炭素吸収量を測定し、その数値により高炉徐冷スラグの品質を判定することを特徴とする高炉徐冷スラグの品質管理方法。
【請求項２】
高炉徐冷スラグのゲーレナイトとアケルマナイトの含有量をそれぞれ測定し、その数値より高炉徐冷スラグの品質を判定することを特徴とする高炉徐冷スラグの品質管理方法。
【請求項３】
高炉徐冷スラグのメリライトの分布を測定し、メリライト部分の元素組成を分析することにより、高炉徐冷スラグ中のゲーレナイト及びアケルマナイトの含有量を定量することを特徴とする請求項２記載の高炉徐冷スラグの品質管理方法。
【請求項４】
メリライトの格子定数を算出し、その数値より高炉徐冷スラグの品質を判定することを特徴とする請求項１ないし３のいずれかに記載する高炉徐冷スラグの品質管理方法。
【発明の詳細な説明】
【０００１】
【発明が属する技術分野】
本発明は、高炉徐冷スラグの諸特性を測定して高炉徐冷スラグの性能を判定し品質を管理する方法に関する。
なお、本発明における部や％は特に規定しない限り質量基準である。
【０００２】
【従来の技術と課題】
セメント産業から排出される二酸化炭素は、そのほとんどが原料である石灰石の脱炭酸反応や焼成時の燃料に由来している。したがって、二酸化炭素排出量を低減するためには、セメントクリンカーの焼成量を低減するのが最も有効な方法であり、各種混合セメントの利用を推進することは極めて重要である。
【０００３】
混合セメントの一つとして石灰石微粉末をセメントの一部に代えて使用した高流動コンクリートが提案されている（例えば、特許文献１参照）。しかしながら、資源の少ない我が国にとって石灰石は貴重な資源であり、単にコンクリートに混和するだけの利用は資源の枯渇に繋がることから、もっと有効に利用すべきだとの見解も多い。更に、石灰石混合セメントは中性化され易いという欠点がある。中性化は鉄筋コンクリートの耐久性を左右する重要な劣化因子であり、中性化したコンクリートは鉄筋が腐食し、コンクリート片の落下等の危険がある。
【０００４】
このため、高炉水砕スラグをセメントの一部に置き換えて使用した高流動コンクリートが研究されている（例えば、非特許文献１参照）。ガラス化した高炉水砕スラグはセメントクリンカーに多量混和しても長期強度が低下しないという優れた潜在水硬性を有している。しかしながら、ガラス化した高炉水砕スラグは強度発現性を示す反面、これに伴う水和発熱と自己収縮が大きくなるという課題を有している。これらはコンクリートのひび割れを誘発する要因であるため、耐久的なコンクリート構造物を構築する上で好ましくない現象である。
【０００５】
一方、高炉徐冷スラグは水硬性を示さない。そこで、製鉄所から産業廃棄物として排出される高炉徐冷スラグ、別名結晶化スラグ又はバラスをコンクリート用混和材として用いることが提案されている（例えば、特許文献２参照）。高炉徐冷スラグは他のフィラーにはない中性化を抑制する機能を有する。
しかしながら、製鉄所は数多く存在し作業条件も変化し、その組成、品質が異なるため、個々にどの程度の機能性を有するかを判断する必要があるが、分析に時間を要するという問題があった。
【０００６】
【特許文献１】
特開平５−３１９８８９号公報
【特許文献２】
特願２００１−３２４６４０号
【非特許文献１】
安戸賢一ほか、「高炉スラグ微粉末の高強度コンクリートへの適用性について」、第４５回セメント技術大会講演集、１９９１年、ｐ．１８４−１８９
【０００７】
【課題を解決するための手段】
本発明は上記課題を解決することを目的とし、その構成は、高炉徐冷スラグの二酸化炭素吸収量を測定し、或いは、反射電子像からメリライト含有量を半定量し、エネルギー分散型Ｘ線分析装置（以下、ＥＤＳとする）を用いてメリライトの元素分析を行い、ゲーレナイトとアケルマナイトの含有量をそれぞれ測定し、或いはメリライトの格子定数を算出し、それらの数値により高炉徐冷スラグの品質を推測することを特徴とする。
【０００８】
すなわち、本発明は高炉徐冷スラグの二酸化炭素吸収量を測定し、コンクリートの中性化を防止する効力を判定する。反射電子像を測定し、この反射電子像を画像解析することによりメリライト含有量の概略を定量することができ、その後、メリライト部分をＥＤＳで元素分析し、ゲーレナイトとアケルマナイトの含有量を計算により求め、この比率によりコンクリートの中性化を防止する効力を判定する。更に、メリライトの格子定数を測定し、その数値よりコンクリートの中性化を防止する効力を判定するものである。
【０００９】
【発明の実施の形態】
本発明で使用する高炉徐冷スラグ粉末は徐冷されて結晶化した高炉スラグの粉末である。高炉徐冷スラグ粉末の成分は高炉水砕スラグと同様であり、具体的にはＳｉＯ２  、ＣａＯ、Ａｌ２Ｏ３及びＭｇＯ等を主要な化学成分とする。その他の成分としてＴｉＯ２、ＭｎＯ、Ｎａ２Ｏ、Ｓ、Ｐ２Ｏ５及びＦｅ２Ｏ３等が挙げられる。また、化合物としては、ゲーレナイト２ＣａＯ・Ａｌ２Ｏ３・ＳｉＯ２とアケルマナイト２ＣａＯ・ＭｇＯ・２ＳｉＯ２の混晶である、いわゆるメリライトを主成分とする。その他、ダイカルシウムシリケート２ＣａＯ・ＳｉＯ２  、ランキナイト３ＣａＯ・２ＳｉＯ２及びワラストナイトＣａＯ・ＳｉＯ２等のカルシウムシリケート、メルビナイト３ＣａＯ・ＭｇＯ・２ＳｉＯ２  やモンチセライトＣａＯ・ＭｇＯ・ＳｉＯ２  等のカルシウムマグネシウムシリケート、アノーサイトＣａＯ・Ａｌ２Ｏ３・２ＳｉＯ２  、リューサイト（Ｋ２Ｏ、Ｎａ２Ｏ）・Ａｌ２Ｏ３・２ＳｉＯ２  、スピネルＭｇＯ・Ａｌ２Ｏ３、マグネタイトＦｅ３Ｏ４、更に硫化カルシウムＣａＳや硫化鉄ＦｅＯ等の硫化物を含む場合がある。
【００１０】
二酸化炭素吸収量は炭酸ガス５％、温度３０℃、相対湿度６０％の条件で７日間炭酸化させた後の二酸化炭素吸収量を意味するものである。この際、炭酸化処理を行う前の試料が二酸化炭素を含んでいることがあるので、（二酸化炭素吸収量）＝（炭酸化処理後の試料の二酸化炭素量）−（炭酸化処理前の試料の二酸化炭素量）で表す必要がある。二酸化炭素吸収量は全炭素分析によって炭素量を定量し、二酸化炭素に換算することによって求められる。また、ＴＧ−ＤＴＡ、ＤＳＣ等によっても求めることが可能である。二酸化炭素吸収量を簡便に求める方法として強熱減量を用いることも可能である。強熱減量とは１０００℃で３０分間加熱した際の重量減少を意味し、通常水和させた試料の結合水量として取扱われるが、二酸化炭素吸収量の評価に用いることも可能である。すなわち、炭酸化された試料から多量のアセトンやアルコールを用いて余剰水を除去した後、アスピレーター等により減圧乾燥して恒量としたものを測定する。
【００１１】
高炉徐冷スラグ粉末をコンクリートの中性化抑制材として使用するには、二酸化炭素吸収量は２％以上であり、好ましくは３％以上、より好ましくは４％以上である。二酸化炭素吸収量が２％未満では中性化の抑制効果が充分でなく、本発明の効果が得られがたい。
【００１２】
本発明におけるメリライトの分布測定手段は特に限定されず、例えば、サンプルを樹脂に包埋し、鏡面研磨してカーボン蒸着を行った後、走査型電子顕微鏡（ＳＥＭ）による反射電子像（ＣＯＭＰＯ像）による観察や、Ａｌ及びＭｇ等の特性Ｘ線像による化学組成分布測定などを行う方法が挙げられる。特定Ｘ線像の測定方法としてはＥＤＳやＥＰＭＡ（電子プローブマイクロアナリシス法）による方法が挙げられる。
また、メリライトの分布を測定した後にメリライト中のゲーレナイト及びアケルマナイトの含有量を測定する方法としては、メリライト中のゲーレナイト由来のＡｌとアケルマナイト由来のＭｇ等の化学組成分布を画像解析して半定量する方法やメリライト部分をＥＤＳで元素分析してメリライト部分に含まれるゲーレナイトとアケルマナイトの含有量を算出する方法等が挙げられる。
【００１３】
ゲーレナイトとアケルマナイトは共にコンクリートの中性化の進行を抑制するが、アケルマナイトの方がコンクリートの中性化抑制効果が大きい。一般には、ゲーレナイト及び／又はアケルマナイトを７０％以上含有していることが好ましく、９０％以上含有していることがより好ましい。
【００１４】
格子定数の測定方法は特に限定はない。例えば、サンプルを内部標準物質と共に混合粉砕し、Ｘ線回折装置を用いて測定する方法がある。内部標準物質としては酸化アルミニウム、酸化マグネシウム、シリコン等が一般的であるが、サンプルのピークと重ならないものが好ましい。Ｘ線回折測定後、格子定数の回折ソフトを用いて格子定数の精密化を行う。回折ソフトとしては、リガク社製のＪＡＤＥ等が挙げられる。
コンクリートの中性化抑制混和材として高炉徐冷スラグ粉末を用いる場合は、メリライトの格子定数は立方晶で、ａ＝７．７３〜７．８２Åの範囲である。この範囲外の場合は結晶構造が崩れているため、所定の性能を期待できない。
メリライトはゲーレナイトとアケルマナイトから構成されている鉱物であるが、ゲーレナイトとアケルマナイトの比率は格子定数と連動しており、アケルマナイトの比率が高い程、格子定数も大きくなる。
【００１５】
【実施例】
実施例１
ａ〜ｆの各種徐冷スラグ微粉末について二酸化炭素吸収量、反射電子像からゲーレナイト及びアケルマナイトの含有量及び格子定数を測定し表１に示した。
これら徐冷スラグ粉末を使用し、
単位セメント量２５０ｋｇ／ｍ３  、単位高炉徐冷スラグ粉末量１００ｋｇ／ｍ３  単位骨材量（砂）８００ｋｇ／ｍ３  、単位粗骨材量（砂利）９５０ｋｇ／ｍ３  、細骨材比（ｓ／ａ）４６％、空気量４．５±１．５％のコンクリートを調製し、中性化深さを測定し、表１に併記した。
なお、徐冷スラグ微粉末に代えて石灰石微粉末を混和材として同等の圧縮強度が得られるコンクリートを調製し比較検討し、その結果を表１に併記した。
【００１６】
中性化深さの測定方法は次の通りである。
径１０ｃｍ、長さ２０ｃｍの供試体を作成し、材齢２８日まで２０℃で水中養生を施した後、３０℃、相対湿度６０％、炭酸ガス濃度５％の環境下で促進中性化を行い、６ケ月後に供試体を輪切りにし、断面にフェノールフタレインアルコール溶液を塗布して中性化深さを確認した。
【００１７】
使用材料は次の通りである。
石灰石微粉末：市販品
セメント：  普通ポルトランドセメント、電気化学工業社製、密度３．１５
水      ：  水道水
砂      ：  新潟県姫川産  川砂  密度２．６２
砂利    ：  新潟県姫川産  砕石  密度２．６４
減水剤  ：  高性能ＡＥ減水剤、ポリカルボン酸系、市販品
【００１８】
【表１】
2004340774.tif 000002
【００１９】
【発明の効果】
本発明により、高炉徐冷スラグ粉末の、コンクリートの中性化を抑制する効果を、より簡易な手段で予め測定することが可能になった。